(57)【要約】      （修正有）【課題】集光フィルムと他の光学フィルムを貼合した後においてプリズム形状やレンズ形状の変形が少なく、得られる液晶パネルや液晶表示装置に輝度むらが生じにくい光学部材及びこれを備えた液晶パネル並びに液晶表示装置を提供する。【解決手段】プリズム形状又はレンズ形状を表面に有する集光フィルム２５と、偏光フィルム２１とが貼合圧力を付与して積層された偏光板２０であって、積層後における集光フィルム２１の厚み分布において、最大膜厚み（Ｈｍａｘ）及び最小膜厚み（Ｈｍｉｎ）の差（Ｈｄｉｆ）が平均膜厚み（Ｈａｖｅ）に対して５％以下である。厚み分布を５％以下に抑えることで、輝度比を１０％以下とし、輝度むらを大幅に抑制することができる。【選択図】図２
2012037683.tif 000002
【特許請求の範囲】
【請求項１】
プリズム形状又はレンズ形状を表面に有する集光フィルムと、他の光学フィルムとを貼合圧力を付与して積層した光学部材であって、
前記積層後における前記集光フィルムの厚み分布において、最大膜厚み及び最小膜厚みの差が平均膜厚みに対して５％以下であることを特徴とする光学部材。
【請求項２】
前記集光フィルムの前記プリズム形状又は前記レンズ形状は、一つのプリズム又はレンズの斜面の終点から隣り合う次のプリズム又はレンズの斜面の始点に至る距離が、前記稜線のピッチ間隔に対して３０％以下となるように形成されている、請求項１に記載の光学部材。
【請求項３】
前記集光フィルムは、熱可塑性樹脂で構成される、請求項１〜２記載の光学部材。
【請求項４】
前記熱可塑性樹脂は、ポリプロピレン系樹脂からなる、請求項１〜３のいずれかに記載の光学部材。
【請求項５】
前記ポリプロピレン系樹脂は、実質的にプロピレンの単独重合体からなる、請求項１〜４のいずれかに記載の光学部材。
【請求項６】
前記ポリプロピレン系樹脂は、１０重量％以下のエチレンユニットを含有するプロピレンとエチレンとの共重合体からなる、請求項１〜５のいずれかに記載の光学部材。
【請求項７】
前記集光フィルムは、活性エネルギー線硬化性樹脂で構成される、請求項１又は２に記載の光学部材。
【請求項８】
前記光学部材のうち前記集光フィルム側の面とは反対側の面に、光学補償フィルム又は保護フィルムが積層されている、請求項１〜７のいずれかに記載の光学部材。
【請求項９】
前記集光フィルムの前記プリズム形状又は前記レンズ形状を有する面に、プロテクトフィルムを有する、請求項１〜８のいずれかに記載の光学部材。
【請求項１０】
前記他の光学フィルムが偏光フィルムであり、前記光学部材が偏光板である、請求項１〜９のいずれかに記載の光学部材。
【請求項１１】
液晶表示装置の液晶セルとバックライトとの間に配置されて用いられる、請求項１〜１０のいずれかに記載の光学部材。
【請求項１２】
液晶セルと、請求項１〜１１のいずれかに記載の光学部材とが積層された液晶パネルであって、
前記液晶セルと、前記他の光学フィルムと、前記集光フィルムとがこの順で積層されていることを特徴とする液晶パネル
【請求項１３】
バックライトと、請求項１２に記載の液晶パネルとが対向するように配置された液晶表示装置であって、
前記液晶パネルは、前記集光フィルムの前記プリズム形状又は前記レンズ形状が前記バックライトに対向するように配置されていることを特徴とする液晶表示装置。
【請求項１４】
正面輝度分布が最大輝度に対して１０％以内に収まる、請求項１３に記載の液晶表示装置。
【発明の詳細な説明】
【技術分野】
【０００１】
本発明は、光学部材及びこれを備えた液晶パネル並びに液晶表示装置に関し、特に、プリズム状又はレンズ状の集光フィルムを備えた光学部材及びこれを備えた液晶パネル並びに液晶表示装置に関する。
【背景技術】
【０００２】
液晶表示装置は、消費電力が少ない、低電圧で動作する、軽量で薄型であるなどの特徴があるため、これらの特徴を生かして、各種の表示用デバイスに用いられている。特に、液晶テレビの市場拡大は著しく、また、低コスト化の要求も著しい。
【０００３】
通常の液晶表示装置は、冷陰極管やＬＥＤを用いた面光源素子、光拡散板、１つ又は複数の拡散シート、集光シート、液晶セルに偏光板が貼合された液晶パネルなどにより構成されている。近年、壁掛け可能な大画面液晶テレビ用途などにおいて、液晶表示装置の薄型化の要求が顕在化しているが、この場合、液晶表示装置の薄型化に対応して、これに使用する部材の薄肉化、部材点数削減が必要となる。
【０００４】
一般的な液晶表示装置では、偏光板とバックライトとの間にプリズムシート（「集光シート」ともいう）を配置することで、バックライトからの光を液晶セルに向けて輝度向上を図っている。しかしながら、偏光板とバックライトとの間にプリズムシートを設ける場合、プリズムシートと偏光板との接触を防止するために、これらの部材間に一定のスペースを設ける必要があった。このため、液晶パネルやこれを備えた液晶表示装置が厚くなるという不都合があった。
【０００５】
そこで従来、偏光板のバックライト側の表面に集光性プリズム構造を有する保護フィルム（以下、「集光フィルム」という）を設ける技術が知られている（例えば、特許文献１参照）。この技術によれば、偏光板とは別にプリズムシートを設けたり、偏光板とプリズムシートとの間にスペースを設ける必要がないため、構成部品数を減らしたり、液晶表示装置を薄型化したりすることが可能となる。
【０００６】
ところで、保護フィルム等の樹脂フィルムが偏光フィルムに貼合された偏光板を製造する際、シート・トゥ・シート貼合やシート・トゥ・ロール貼合（ロール・トゥ・シート貼合ともいう）などの方式が用いられている。シート・トゥ・シート貼合方式は、偏光フィルムと樹脂フィルムをいずれも枚葉体にチップカットして貼合する方式である。一方、シート・トゥ・ロール貼合方式は、偏光フィルムと樹脂フィルムのうち一方がロール状フィルムで、もう一方のフィルムを枚葉体にチップカットしてこのロール状フィルムに貼合する方式である。
【０００７】
その他の方式として、ロール状の偏光フィルムとロール状の樹脂フィルムを貼合するロール・トゥ・ロール貼合方式も知られている。本発明の発明者らも、以前、ロール状の直線偏光板と、光学補償機能を発現する塗料を塗布したロール状の光学補償フィルムとを、それぞれの長手方向を略平行にしてロール・トゥ・ロール貼合方式で積層させる技術を開発している（例えば、特許文献２参照）。
【０００８】
このロール・トゥ・ロール貼合方式では、貼り合わせ部に気泡が入りこんで密着性が低下するなどの問題が生じやすい。そこで、長尺の光学フィルムにおいて幅方向中央の領域の厚みを幅方向両端の領域の厚みよりも厚くなるように、厚み分布を意図的に不均一とする技術が知られている（例えば、特許文献３参照）。このように厚み分布を不均一にすることで、ロール・トゥ・ロール貼合した際に貼り合わせ部に気泡が入りにくく、光学フィルム間の密着性が良好な樹脂フィルムを提供することが可能になる。
【先行技術文献】
【特許文献】
【０００９】
【特許文献１】特開２００５−１７３５５号公報
【特許文献２】特開２００７−１５５９７０号公報
【特許文献３】特開２００６−１７５６１６号公報
【発明の概要】
【発明が解決しようとする課題】
【００１０】
上述したようなロール・トゥ・ロール貼合方式で偏光フィルムや位相差フィルムなどを貼合する場合、一般に、複数の光学フィルムを積層した状態で２つの貼合ロールで狭圧して貼合圧力を付加することで、２つのフィルムを接着させる。
【００１１】
しかしながら、上述したようなプリズム形状を有する集光フィルムの場合、表面にプリズム状やレンズ状の凹凸があることから、貼合ロールで貼合圧力を付与すると、プリズム形状やレンズ形状が潰れてしまうという不都合がある。特に、上述した特許文献３のように、長尺の光学フィルムに不均一な厚み分布をもたせる技術をそのまま集光フィルムに適用した場合、集光フィルムのうち厚みの大きい部分は貼合圧力が高すぎてプリズム形状やレンズ形状が潰れやすく、一方で厚みの小さい部分は貼合圧力が低いためプリズム形状やレンズ形状の潰れが少ない。このため、プリズム形状やレンズ形状が潰れて変形した領域については光抜けが発生し、その部分については暗くなり、その他の部分は明るくなり、輝度むらが発生するという問題がある。
【００１２】
本発明の目的は、プリズム状又はレンズ状の表面形状を有する集光フィルムを備えた光学部材であって、輝度むらが生じにくい光学部材を提供することである。
【００１３】
さらに、本発明の他の目的は、このような光学部材を用いて輝度むらが生じにくく光学特性が良好な液晶パネル及び液晶表示装置を提供することである。
【課題を解決するための手段】
【００１４】
発明者らは、上記課題を解決すべく鋭意研究を重ねた結果、集光フィルムの厚み分布と輝度むらとの間に相関関係があり、集光フィルムの厚み分布を特定の値よりも小さくすることで、輝度むらを大幅に低下させることができることを見出し、本発明を完成させるに至った。
【００１５】
すなわち、上記課題は、本発明の光学部材によれば、プリズム形状又はレンズ形状を表面に有する集光フィルムと、他の光学フィルムとを貼合圧力を付与して積層した光学部材であって、前記積層後における前記集光フィルムの厚み分布において、最大膜厚み及び最小膜厚みの差が平均膜厚みに対して５％以下であることにより解決される。
【００１６】
また、前記集光フィルムの前記プリズム形状又は前記レンズ形状は、一つのプリズム又はレンズの斜面の終点から隣り合う次のプリズム又はレンズの斜面の始点に至る距離が、前記稜線のピッチ間隔に対して３０％以下となるように形成されていることが好ましい。
【００１７】
なお、前記集光フィルムは、熱可塑性樹脂で構成されると好適である。
【００１８】
この場合、前記熱可塑性樹脂は、ポリプロピレン系樹脂からなることが好ましい。
【００１９】
さらにこの場合、前記ポリプロピレン系樹脂は、実質的にプロピレンの単独重合体からなると好適である。
【００２０】
あるいは、前記ポリプロピレン系樹脂は、１０重量％以下のエチレンユニットを含有するプロピレンとエチレンとの共重合体からなるものでもよい。
【００２１】
また、前記集光フィルムは、活性エネルギー線硬化性樹脂で構成されると好適である。
【００２２】
さらにまた、前記光学部材のうち前記集光フィルム側の面とは反対側の面に、光学補償フィルム又は保護フィルムが積層されていることが好ましい。
【００２３】
また、前記集光フィルムの前記プリズム形状又は前記レンズ形状を有する面に、プロテクトフィルムを有すると好適である。
【００２４】
さらに、前記他の光学フィルムが偏光フィルムであり、前記光学部材が偏光板であることが好ましい。
【００２５】
また、液晶表示装置の液晶セルとバックライトとの間に配置されて用いられると好適である。
【００２６】
上記課題は、本発明の液晶パネルによれば、液晶セルと、上記のいずれかに記載の光学部材とが積層された液晶パネルであって、前記液晶セルと、前記他の光学フィルムと、前記集光フィルムとがこの順で積層されていることにより解決される。
【００２７】
上記課題は、本発明の液晶表示装置によれば、バックライトと、上記に記載の液晶パネルとが対向するように配置された液晶表示装置であって、前記液晶パネルは、前記集光フィルムの前記プリズム形状又は前記レンズ形状が前記バックライトに対向するように配置されていることにより解決される。
【００２８】
この場合、正面輝度分布が最大輝度に対して１０％以内に収まると好適である。
【発明の効果】
【００２９】
本発明の光学部材によれば、貼合後における集光フィルムの厚み分布を５％以下とすることで、集光フィルムのプリズム形状やレンズ形状の変形を少なくし、輝度むらを抑制することが可能となる。また、本発明の液晶パネルや液晶表示装置によれば、輝度むらの少ない光学部材を備えることで、光学特性の優れた液晶パネルや液晶表示装置を提供することが可能となる。
【図面の簡単な説明】
【００３０】
【図１】厚み分布の異なる集光フィルムを示した断面模式図である。
【図２】本発明の一実施形態における偏光板の断面模式図である。
【図３】偏光板を用いた液晶パネル及び液晶表示装置の断面模式図である。
【図４】集光フィルムの斜視部分断面図である。
【図５】集光フィルムの断面模式図である。
【図６】偏光フィルムに集光フィルムを貼合する工程を示した断面模式図である。
【図７】実施例で使用した枚葉サンプルを撮像した写真である。
【図８】枚葉サンプルの厚み分布と輝度比の値を等高線状に示したグラフである。
【図９】枚葉サンプルの厚み分布と輝度比の関係を示したグラフである。
【発明を実施するための形態】
【００３１】
以下、本発明の一実施形態について、図を参照して説明する。なお、本発明は以下に説明する部材や配置等によって限定されず、これらの部材等は本発明の趣旨に沿って適宜改変することができる。以下、本発明の光学部材の一例として、偏光板を挙げて説明を行う。
【００３２】
本発明の光学部材は、集光フィルムと他の光学フィルムとを貼合ロールなどを用いて貼合圧力を付与して積層したものである。後述するように、本発明は、この積層後における集光フィルムの厚み分布を５％以下とすることを特徴としている。すなわち、図１で示す最大膜厚み（Ｈｍａｘ）と最小膜厚み（Ｈｍｉｎ）の差（Ｈｄｉｆ）が平均膜厚み（Ｈａｖｅ）に対して５％以下である。これにより、光学部材の輝度比を小さくし、輝度むらを少なくすることが可能となる。
【００３３】
なお、以下の説明では、まず偏光板（光学部材）や液晶パネルなどの全体構成と個別の構成について説明し、次にこれらの製造方法について説明する。そして、説明の後半で、本発明の特徴である積層後の集光フィルムの厚み分布と輝度むらとの関係について説明する。まず、光学部材の一例である偏光板やこれを用いて液晶パネルなどについて説明する。
【００３４】
＜偏光板（光学部材）＞
図２は、本発明の一実施形態における偏光板を示す図面であり、偏光板の断面模式図を示している。この図に示すように、偏光板２０は、偏光フィルム２１と、この偏光フィルム２１の一方の面に積層され、プリズム形状又はレンズ形状を表面に有する集光フィルム２５と、を少なくとも備えている。偏光板２０は、本発明の光学部材に相当し、偏光フィルム２１は他の光学フィルムに相当する。
【００３５】
本実施形態では更に、偏光フィルム２１の面のうち集光フィルム２５が積層される側とは反対側の面に透明樹脂フィルム２３が積層された層構成を有している。なお、本発明において透明樹脂フィルム２３は必須の構成要素ではない。
【００３６】
＜液晶パネル及び液晶表示装置＞
図３は、本発明の液晶パネル２及びこれを適用した液晶表示装置１の基本的な層構成の一例を示す概略断面図である。この図に示すように、偏光板２０は、液晶セル４０に貼合され、液晶パネル２の構成部品として用いられる。液晶パネル２は、液晶表示装置１の構成部材となる。液晶パネル２は、液晶セル４０と、液晶セル４０の背面側に貼合された偏光板２０と、液晶セル４０の視認側に貼合された偏光板３０とにより構成されている。液晶表示装置１は、液晶パネル２と、バックライト１０と、光拡散板５０とにより構成される。液晶表示装置１において、液晶パネル２は、偏光板２０がバックライト１０側となるように、すなわち、集光フィルム２５が光拡散板５０と対向するように配置される。偏光板２０と偏光板３０は、それぞれ粘着剤層２７を介して液晶セル４０に貼合されている。ここで、背面側とは、液晶パネル２を液晶表示装置１に搭載した際のバックライト１０側を意味する。また、視認側とは、液晶パネル２を液晶表示装置１に搭載した際のバックライト１０とは反対側を意味する。
【００３７】
光拡散板５０は、バックライト１０からの光を拡散させる機能を有する光学部材であって、例えば、熱可塑性樹脂に光拡散剤である粒子を分散させて光拡散性を付与したもの、熱可塑性樹脂フィルムの表面に凹凸を形成して光拡散性を付与したもの、熱可塑性樹脂フィルムの表面に粒子が分散された樹脂組成物の塗布層を設け、光拡散性を付与したものなどであり得る。その厚みは、０．１〜５ｍｍ程度とすることができる。
【００３８】
光拡散板５０と液晶パネル２との間には、輝度向上シート（反射型偏光フィルムである（「ＤＢＥＦ」など））、光拡散シートなど、他の光学機能性を示すシート又はフィルムを配置することもできる。他の光学機能性を示すシート又はフィルムは、必要に応じて２枚以上、複数種類配置することも可能である。以下に、背面側の偏光板２０を構成する各フィルムについて説明する。
【００３９】
（１）偏光フィルム
偏光フィルム２１は、自然光を直線偏光に変換する機能を有する部材である。偏光フィルム２１としては、一軸延伸されたポリビニルアルコール系樹脂フィルムに二色性色素を吸着配向させたものを用いることができる。ポリビニルアルコール系樹脂としては、ポリ酢酸ビニル系樹脂をケン化したものを用いることができ、ポリ酢酸ビニル系樹脂としては、酢酸ビニルの単独重合体であるポリ酢酸ビニルのほか、酢酸ビニルとこれに共重合可能な他の単量体との共重合体などが例示される。酢酸ビニルに共重合可能な他の単量体としては、例えば、不飽和カルボン酸類、オレフィン類、ビニルエーテル類、不飽和スルホン酸類、アンモニウム基を有するアクリルアミド類などが挙げられる。
【００４０】
ポリビニルアルコール系樹脂のケン化度は、通常８５〜１００モル％程度であり、好ましくは９８モル％以上である。ポリビニルアルコール系樹脂は変性されていてもよく、例えば、アルデヒド類で変性されたポリビニルホルマールやポリビニルアセタールなども使用し得る。ポリビニルアルコール系樹脂の重合度は、通常１，０００〜１０，０００程度であり、好ましくは１，５００〜５，０００程度である。
【００４１】
このようなポリビニルアルコール系樹脂を製膜したものが、偏光フィルム２１の原反フィルムとして用いられる。ポリビニルアルコール系樹脂を製膜する方法は、特に限定されるものではなく、公知の方法で製膜することができる。ポリビニルアルコール系原反フィルムの厚みは特に限定されないが、例えば１０〜１５０μｍ程度である。
【００４２】
偏光フィルム２１は、通常、このようなポリビニルアルコール系樹脂フィルムを一軸延伸する工程、ポリビニルアルコール系樹脂フィルムを二色性色素で染色することにより二色性色素を吸着させる工程、二色性色素が吸着されたポリビニルアルコール系樹脂フィルムをホウ酸水溶液で処理する工程、ホウ酸水溶液による処理後に水洗する工程、を経て製造される。
【００４３】
ポリビニルアルコール系樹脂フィルムの一軸延伸は、二色性色素による染色の前、染色と同時、又は染色の後に行うことができる。一軸延伸を染色の後で行う場合には、この一軸延伸は、ホウ酸処理の前に行ってもよいし、ホウ酸処理中に行ってもよい。もちろん、ここに示した複数の段階で一軸延伸を行うこともできる。一軸延伸には、周速の異なるロール間で一軸に延伸する方法や、熱ロールを用いて一軸に延伸する方法などが採用できる。また、一軸延伸は、大気中で延伸を行う乾式延伸であってもよいし、水等の溶剤を用い、ポリビニルアルコール系樹脂フィルムを膨潤させた状態で延伸を行う湿式延伸であってもよい。延伸倍率は、通常３〜８倍程度である。
【００４４】
ポリビニルアルコール系樹脂フィルムの延伸方向は、長尺状の偏光フィルム２１の長手方向に平行な方向としている。このため、偏光フィルム２１の吸収軸は、ポリビニルアルコール系樹脂フィルムの延伸方向、すなわち長尺状の偏光フィルム２１の長手方向に平行な方向となる。
【００４５】
ポリビニルアルコール系樹脂フィルムの二色性色素による染色は、例えば、二色性色素を含有する水溶液にポリビニルアルコール系樹脂フィルムを浸漬する方法により行うことができる。二色性色素として、具体的にはヨウ素や二色性染料が用いられる。なお、ポリビニルアルコール系樹脂フィルムは、染色処理の前に水に浸漬して膨潤させる処理を施しておくことが好ましい。
【００４６】
二色性色素としてヨウ素を用いる場合は、通常、ヨウ素及びヨウ化カリウムを含有する水溶液に、ポリビニルアルコール系樹脂フィルムを浸漬して染色する方法が採用される。この水溶液におけるヨウ素の含有量は、水１００重量部あたり、通常０．０１〜１重量部程度であり、ヨウ化カリウムの含有量は、水１００重量部あたり、通常０．５〜２０重量部程度である。染色に用いる水溶液の温度は、通常２０〜４０℃程度である。また、この水溶液への浸漬時間（染色時間）は、通常２０〜１，８００秒程度である。
【００４７】
一方、二色性色素として二色性染料を用いる場合は、通常、水溶性二色性染料を含む水溶液に、ポリビニルアルコール系樹脂フィルムを浸漬して染色する方法が採用される。この水溶液における二色性染料の含有量は、水１００重量部あたり、通常１×１０−４〜１０重量部程度であり、好ましくは１×１０−３〜１重量部程度である。この水溶液は、硫酸ナトリウムなどの無機塩を染色助剤として含有していてもよい。染色に用いる二色性染料水溶液の温度は、通常２０〜８０℃程度である。また、この水溶液への浸漬時間（染色時間）は、通常１０〜１，８００秒程度である。
【００４８】
二色性色素による染色後のホウ酸処理は、染色されたポリビニルアルコール系樹脂フィルムをホウ酸含有水溶液に浸漬することにより行うことができる。ホウ酸含有水溶液におけるホウ酸の含有量は、水１００重量部あたり、通常２〜１５重量部程度であり、好ましくは５〜１２重量部程度である。二色性色素としてヨウ素を用いる場合、このホウ酸含有水溶液はヨウ化カリウムを含有することが好ましい。ホウ酸含有水溶液におけるヨウ化カリウムの含有量は、水１００重量部あたり、通常０．１〜１５重量部程度であり、好ましくは５〜１２重量部程度である。ホウ酸含有水溶液への浸漬時間は、通常６０〜１，２００秒程度であり、好ましくは１５０〜６００秒程度、更に好ましくは２００〜４００秒程度である。ホウ酸含有水溶液の温度は、通常５０℃以上であり、好ましくは５０〜８５℃、より好ましくは６０〜８０℃である。
【００４９】
ホウ酸処理後のポリビニルアルコール系樹脂フィルムは、通常、水洗処理される。水洗処理は、例えば、ホウ酸処理されたポリビニルアルコール系樹脂フィルムを水に浸漬することにより行うことができる。水洗処理における水の温度は、通常５〜４０℃程度であり、浸漬時間は、通常１〜１２０秒程度である。
【００５０】
水洗後は乾燥処理が施されて、偏光フィルム２１が得られる。乾燥処理は、熱風乾燥機や遠赤外線ヒーターを用いて行うことができる。乾燥処理の温度は、通常３０〜１００℃程度であり、好ましくは５０〜８０℃である。乾燥処理の時間は、通常６０〜６００秒程度であり、好ましくは１２０〜６００秒である。
【００５１】
こうしてポリビニルアルコール系樹脂フィルムに、一軸延伸、二色性色素による染色とホウ酸処理が施され、偏光フィルム２１が得られる。偏光フィルム２１の厚みは、例えば２〜４０μｍ程度とすることができる。
【００５２】
（２）集光フィルム
集光フィルム２５は、後述するバックライト１０から出射する光を液晶セル４０に集光する輝度向上機能を有するとともに、偏光フィルム２１を保護する保護機能も兼ねた部材である。集光フィルム２５の一方の面は、プリズム状又はレンズ状の表面形状を有している。集光フィルム２５は、バックライト１０から斜めに出射する光をプリズム形状やレンズ形状の斜面の部分で変角し、液晶セル４０に向けて反射することで、液晶セル４０に集光している。
【００５３】
図２や図３に示すように、通常、集光フィルム２５は、プリズム状又はレンズ状の表面形状を有する面とは反対側の面が偏光フィルム２１に対向するように偏光フィルム２１の上に積層された、所謂「下向きプリズム」が使用される。一方で、プリズム状又はレンズ状の表面形状を有する面が偏光フィルム２１に対向するように配置される「上向きプリズム」も使用可能である。
【００５４】
このような上向きプリズムでは、プリズム形状又はレンズ形状の稜線Ｒ（プリズム形状又はレンズ形状の高さｈが最も高い頂端部のなす線）で偏光フィルム２１と接着剤などを用いて接着するが、偏光フィルム２１の平面に対して線で接するため、ある程度接着力の高い接着剤を使用することが好ましい。また、プリズム形状又はレンズ形状の頂端部を平らにして偏光フィルム２１と接着しやすくすることも可能であるが、平らな部分が広くなりすぎると、この平らな部分が暗くなり、液晶パネル２に筋状のしま模様ができて視認性が悪化するため、可能な限り線で接するようにすることが好ましい。
【００５５】
本発明において、「プリズム形状」とは、図４（ａ）に示すような三角形形状（ただし、一部に曲線を含んでいてもよい）を平行移動させた軌跡で示されるライン状の突起の複数を平行又は略平行に配置した形状を意味する。また、「レンズ形状」とは、図４（ｂ）に示すような半円弧形状などの曲面から形成される凸形状（ただし、一部に直線を含んでいてもよい）を平行移動させた軌跡で示されるライン状の突起の複数を平行又は略平行に配置した形状を意味する。
【００５６】
図４（ａ）は、プリズム形状を表面に有する集光フィルム２５（以下、プリズムシートともいう）の一例を示す斜視部分断面図である。また、図５（ａ）と（ｂ）は、プリズム形状を表面に有する集光フィルム２５の断面模式図である。プリズム形状の稜線Ｒのピッチ間隔Ｐ（隣り合うライン状突起の稜線Ｒ間の最短距離）は、１μｍ以上７０μｍ以下が好ましく、１０μｍ以上５０μｍがより好ましい。ピッチ間隔Ｐが７０μｍを超えると、液晶セル４０のカラーフィルターが有する規則的なマトリックス構造との干渉により強いモアレが発生し、視認性が悪化する。また、ピッチ間隔Ｐが７０μｍを超える場合、相対的にライン状突起の高さｈが高くなるため、シート部材の厚みが増し、偏光板２０の薄型化の観点から好ましくない。一方、ピッチ間隔Ｐが１μｍ未満であると、光の回折が生じ、液晶表示装置１の視認性に悪影響を与える可能性がある。また、ピッチ間隔Ｐが１μｍ未満であるプリズムシートは、プリズム形状の成形が困難であり、製造上の観点から好ましくない。
【００５７】
プリズムシートが有するライン状突起において、断面三角形形状における頂点の角度（頂角θａ）は、１０〜１２０°以下の範囲とすることができるが、好ましくは３０〜１００°である。断面三角形形状のライン状突起の高さｈは、例えば１０〜２００μｍとすることができるが、好ましくは１５〜１００μｍである。断面三角形形状における二辺は、同じ長さであってもよいし、異なる長さを有していてもよい。また、プリズムシートが有するライン状突起の高さｈは、すべて同じであってもよいし、異なっていてもよい。
【００５８】
さらに、プリズムシートが有する複数のライン状突起は、図５（ａ）に示すように連続して配置されていてもよく、図５（ｂ）に示すように一定の間隔を設けて配置されてもよい。図５（ｂ）のように一定の間隔を空けてプリズム形状を配置する場合、１つのプリズムの斜面の終点から隣り合う次のプリズムの斜面の始点に至る距離Ｌが、プリズム形状の稜線Ｒのピッチ間隔Ｐに対して３０％以下となることが好ましい。距離Ｌがピッチ間隔Ｐに対して３０％を超えると、プリズムどうしの間隔が広くなりすぎるため、プリズム間を通過する光が多くなり、反対にプリズム形状又はレンズ形状の斜面で反射して液晶セル４０に向かう光が少なくなる。このため、集光フィルム２５により輝度向上機能が低下したり、プリズム間の領域とプリズム部分とで明暗のしま模様が生じたりするため好ましくない。なお、複数のライン状突起は、同じピッチ間隔Ｐで配置されることが好ましい。
【００５９】
図４（ｂ）は、レンズ形状を表面に有する集光フィルム２５（以下、レンズシートともいう）の一例を示す概略斜視図である。また、図５（ｃ）は、レンズ形状を表面に有する集光フィルム２５の断面模式図である。これらの図に示されるレンズシートを有するレンズ形状は、レンチキュラーレンズと呼ばれているものである。このようなレンズシートにおいても、上記と同様の理由から、レンズ形状の稜線Ｒのピッチ間隔Ｐ（隣り合うライン状突起の稜線Ｒ間の最短距離）は、１μｍ以上７０μｍ以下が好ましく、１０μｍ以上５０μｍがより好ましい。
【００６０】
レンズシートが有するライン状突起の高さｈは、例えば５〜１００μｍとすることができる。ライン状突起の高さｈは、すべて同じであってもよいし、異なっていてもよい。さらに、レンズシートが有する複数のライン状突起は、連続して配置されていてもよく、一定の間隔を設けて配置されてもよい。複数のライン状突起は、同じピッチ間隔Ｐで配置されることが好ましい。
【００６１】
集光フィルム２５の厚みＨは、特に制限されないが、例えば２０μｍ以上２００μｍ以下程度とすることができ、好ましくは３０μｍ以上１００μｍ以下である。ここでいう集光フィルム２５の厚みＨとは、集光フィルム２５の一方の面を構成する平坦面（ライン状突起がある面とは反対側の面）からプリズム形状やレンズ形状における頂点までの最短距離を意味する。
【００６２】
また集光フィルム２５は、ＪＩＳ  Ｌ  １０９６に準処して測定されるガーレ法剛軟度が３００ｍｇｆ以下であることが好ましく、より好ましくは２５０ｍｇｆ以下である。このように、剛軟度が小さい集光フィルム２５を使用することにより、得られる偏光板２０の剛性が低減されるため、液晶セル４０に貼合する際のハンドリング性を向上させることができる。
【００６３】
プリズム形状又はレンズ形状を表面に有する集光フィルム２５は、熱可塑性樹脂にプリズム形状やレンズ形状を熱転写する製造方法や、樹脂フィルム状に紫外線などで硬化する活性エネルギー線硬化性樹脂でプリズム形状やレンズ形状を賦形する製造方法などが挙げられる。
【００６４】
前者の熱可塑性樹脂に熱転写する製造方法としては、例えば、以下の方法が挙げられる。まず、熱可塑性樹脂を溶融混練し、これをＴダイからフィルム状に吐出する。続いて、プリズム状又はレンズ状の形状が刻設された転写型を備えたロール（以下、転写ロールとも称する）と、表面が平坦なロールとによってフィルム状シートを挟圧し、冷却固化することでフィルム状シートの表面にプリズム形状又はレンズ形状を形成する。この製造方法によれば、プリズム形状又はレンズ形状の稜線Ｒのピッチ間隔Ｐなど、突起形状が精密に制御されたシート部材を生産性良く製造することができる。
【００６５】
このような熱可塑性樹脂としては、透明性や透湿性、生産性の観点から、ポリプロピレン系樹脂等のオレフィン系樹脂、ポリアクリル系樹脂、ポリカーボネート系樹脂、ポリエステル系樹脂、ポリスチレン系樹脂、メタクリル酸メチル−スチレン共重合体、アクリロニトリル−ブタジエン−スチレン系共重合体又はアクリロニトリル−スチレン共重合体を用いることが好ましい。このうち特に、ポリプロピレン系樹脂として、実質的にプロピレンの単独重合体からなる樹脂や、１０重量％以下のエチレンユニットを含有するプロピレンとエチレンとの共重合体からなる樹脂などが挙げられる。熱可塑性樹脂は、必要に応じて、紫外線吸収剤や酸化防止剤、可塑剤等の添加剤を含有することができる。
【００６６】
また、後者の活性エネルギー線硬化性樹脂を使用した賦形による製造方法としては、例えば以下の方法が挙げられる。まず、ポリエステルフィルムなどのシート状基材を用意し、このシート状基材の表面にプリズム状又はレンズ状のパターンを形成した転写型を配置してシート状基材との間に活性エネルギー線硬化性樹脂を流し込む。そして、シート状基材を搬送しながらシート状基材側から活性エネルギー線を照射して樹脂組成物を硬化することで、シート状基材の表面にプリズム形状又はレンズ形状を形成する。
【００６７】
このような活性エネルギー線硬化性樹脂としては、ウレタン（メタ）アクリレート、エポキシ（メタ）アクリレート、エステル系（メタ）アクリレートなどのアクリレート系化合物や、ポリエンとポリチオールとからなるエンチオール系化合物などと、ラジカル性光重合開始剤とを含む樹脂組成物や、エポキシ化合物、オキセタン化合物、ビニルエーテル化合物などと、カチオン性光重合開始剤とを含む樹脂組成物などが挙げられる。この中で、特に、ウレタン（メタ）アクリレート化合物と、エステル系（メタ）アクリレート化合物と、ラジカル性光重合開始剤とを含む樹脂組成物が好ましい。
【００６８】
以上のような集光フィルム２５は、市販品として容易に入手することができる。このような集光フィルム２５の市販品としては、３Ｍ社の「ＢＥＦ」や、三菱レイヨン（株）の「ダイヤアート」などが挙げられる。
【００６９】
集光フィルム２５のうち偏光フィルム２１と反対側の面には、プリズム状又はレンズ状の表面形状を保護する目的でプロテクトフィルム２６を積層してもよい。プロテクトフィルム２６は、保管、運搬などの過程で集光フィルム２５の表面形状に損傷等が生じることを防止するための保護フィルムである。偏光フィルム２１を液晶セル４０に貼合して液晶パネル２を製造する際には、プロテクトフィルム２６は集光フィルム２５から剥離される。
【００７０】
プロテクトフィルム２６を形成する樹脂材料としては、例えば、ポリエチレンテレフタレート、ポリエチレン、ポリプロピレン、エチレン−酢酸ビニル共重合体などが挙げられる。このうち特に、フィッシュアイが少なく、歩留まりが良好なポリエチレンテレフタレートが好ましい。
【００７１】
［プロテクトフィルム］
集光フィルム２５をロール状に巻くにあたっては、そのプリズム状又はレンズ状の表面にプロテクトフィルム２６を貼合し、使用時までそのプリズム状又はレンズ状の表面を保護しておくことが好ましい。このために用いられるプロテクトフィルム２６は、一般に、基材フィルム２６ａの表面に粘着剤層２６ｂが形成されたものであり、その粘着剤層２６ｂが集光フィルム２５のプリズム状又はレンズ状の表面と接触するように貼合される。
【００７２】
プロテクトフィルム２６を構成する基材フィルム２６ａは、透明樹脂からなるものであれば特に限定されない。このような透明樹脂としては、例えば、ポリメタクリル酸メチルに代表されるアクリル系樹脂、ポリプロピレンやポリエチレンに代表されるオレフィン系樹脂、ポリブチレンテフタレートやポリエチレンテフタレートに代表されるポリエステル系樹脂などが挙げられる。特に、後述するゴム系粘着剤との密着性の観点からは、オレフィン系樹脂を基材フィルム２６ａとすることが好ましい。
【００７３】
基材フィルム２６ａの厚みは特に制限されないが、加工性の観点より１０μｍ以上２００μｍ以下の範囲とすることが好ましく、さらには１５μｍ以上１００μｍ以下、とりわけ２０μｍ以上７０μｍ以下の範囲とすることがより好ましい。基材フィルム２６ａの厚みがあまり小さいと、表面保護性や、集光フィルム２５からプロテクトフィルム２６を剥離するときの強度が不十分になりやすい。一方で、その厚みがあまり大きいと、取扱い性やコスト面で不利になりやすい。
【００７４】
［プロテクトフィルムを構成する粘着剤］
プロテクトフィルム２６を構成する粘着剤層２６ｂは、ゴム系粘着剤やアクリル系粘着剤など、公知の再剥離用粘着剤であることができる。特に、プリズム面への密着性の観点より、ゴム系粘着剤を採用することが好ましい。アクリル系粘着剤では、プリズム面への密着性が弱いため、集光フィルム２５のプリズム状又はレンズ状の表面にプロテクトフィルム２６を貼合したとき、プロテクトフィルム２６に浮き剥がれを生じる可能性がある。
【００７５】
ゴム系粘着剤としては、例えば、天然ゴム又は合成ゴムを粘着剤成分とするもの、天然ゴム又は合成ゴムである二重結合を有するゴムにメタクリル酸メチル等のアクリル成分がグラフト重合された変性ゴムを粘着剤成分とするもの、スチレン・ブタジエン・スチレンブロック共重合体又はその水素添加物のようなゴム弾性を示す共重合体を粘着剤成分とするものなどが挙げられる。
【００７６】
（３）透明樹脂フィルム
透明樹脂フィルム２３は、偏光フィルム２１の表面に貼合されるフィルムであり、液晶パネル２や液晶表示装置１に要求される特性に応じて種々の性質を有するフィルムを採用することができる。透明樹脂フィルム２３の例としては、例えば偏光フィルム２１の表面を保護するための保護フィルムや、液晶表示装置１の視野角特性の不具合を解消するための位相差フィルムなどを採用することができる。保護フィルムとしては、例えばヘイズ値が０．５％以下であり、かつ面内位相差値が３０ｎｍ未満である無配向性フィルムを採用することができる。また、位相差フィルムとしては、面内位相差値が３０〜２００ｎｍの範囲にあり、厚み方向位相差値が３０〜３５０ｎｍの範囲にある二軸性位相差フィルムを採用することができる。ここでいう面内位相差値Ｒ０及び厚み方向位相差値Ｒｔｈは、波長５９０ｎｍにおける値であり、以下同様である。
【００７７】
透明樹脂フィルム２３は、ＪＩＳ  Ｌ  １０９６に準処して測定されるガーレ法剛軟度が３５０ｍｇｆ以下であることが好ましく、２００ｍｇｆ以下であることがより好ましく、更には１５０ｍｇｆ以下であることが一層好ましい。このように、剛軟度が小さい透明樹脂フィルム２３を使用することにより、得られる偏光板２０の剛性が低減されるため、液晶セル４０に貼合する際のハンドリング性を向上させることができる。
【００７８】
透明樹脂フィルム２３を構成する樹脂材料は特に限定されない。このような樹脂材料の例としては、メタクリル酸メチル系樹脂等の（メタ）アクリル系樹脂〔（メタ）アクリル系樹脂とは、メタクリル系樹脂又はアクリル系樹脂を意味する〕、オレフィン系樹脂、ポリ塩化ビニル系樹脂、セルロース系樹脂、スチレン系樹脂、アクリロニトリル・ブタジエン・スチレン系共重合樹脂、アクリロニトリル・スチレン系共重合樹脂、ポリ酢酸ビニル系樹脂、ポリ塩化ビニリデン系樹脂、ポリアミド系樹脂、ポリアセタール系樹脂、ポリカーボネート系樹脂、変性ポリフェニレンエーテル系樹脂、ポリエステル系樹脂（例えば、ポリブチレンテレフタレート系樹脂、ポリエチレンテレフタレート系樹脂等）、ポリスルホン系樹脂、ポリエーテルスルホン系樹脂、ポリアリレート系樹脂、ポリアミドイミド系樹脂、ポリイミド系樹脂、エポキシ系樹脂、オキセタン系樹脂を挙げることができる。これらの樹脂は、透明性や偏光フィルム２１との接着性を阻害しない範囲で、添加物を含有することができる。
【００７９】
（３−１）二軸性位相差フィルム
透明樹脂フィルム２３としては、上述したように位相差フィルムを採用することができる。このような位相差フィルムとしては、上述した樹脂材料からなる未延伸フィルムを延伸して位相差を発現させ、透明樹脂フィルム２３としたものが挙げられる。また、液晶のような配向する材料を基材に塗工し、配向させることで位相差を発現させ、固定化することによって、位相差フィルムとする方法もある（例えば、特開２００４−２７２２０２号公報の実施例４、又は特開２００４−２３３８７２号公報の実施例３に記載の、透明支持体上に棒状液晶性化合物を含む光学異方性層を形成する方法）。特に、逐次二軸延伸により二軸方向の複屈折性を発現させたものが好ましい。このときの延伸倍率は、縦方向及び横方向のうち、光軸を発現させる方向（延伸倍率が大きい方向であって、遅相軸となる方向）で１．１〜１０倍程度、それと直交する方向（延伸倍率が小さい方向であって、進相軸となる方向）で１．１〜７倍程度の範囲から、必要とする位相差値に合わせて、適宜選択すればよい。フィルムの横方向に光軸を発現させてもよいし、縦方向に光軸を発現させてもよい。かかる位相差特性が付与された酢酸セルロース系樹脂フィルムの市販品としては、ＫＣ４ＦＲ−１（コニカミノルタオプト（株）製）、ＫＣ４ＨＲ−１（コニカミノルタオプト（株）製）などが挙げられる。
【００８０】
次に、透明樹脂フィルム２３の位相差値について説明する。フィルムの面内遅相軸方向の屈折率をｎｘ、面内進相軸方向（遅相軸と面内で直交する方向）の屈折率をｎｙ、厚み方向の屈折率をｎｚ、厚みをｄとしたときに、面内位相差値Ｒ０及び厚み方向位相差値Ｒｔｈは、それぞれ下式（Ｉ）及び（ＩＩ）で定義される。
Ｒ０  ＝（ｎｘ−ｎｙ）×ｄ                  （Ｉ）
Ｒｔｈ  ＝［（ｎｘ＋ｎｙ）／２−ｎｚ］×ｄ    （ＩＩ）
【００８１】
さらに、透明樹脂フィルム２３は、その屈折率に関して、下式（ＩＩＩ）：
ｎｘ＞ｎｙ＞ｎｚ                            （ＩＩＩ）
の関係を満たすものである。
【００８２】
本発明において、透明樹脂フィルム２３には、面内位相差値Ｒ０が３０〜２００ｎｍの範囲にあり、厚み方向位相差値Ｒｔｈが３０〜３５０ｎｍの範囲にあるものを用いるが、この範囲から、適用される液晶表示装置１に要求される特性に合わせて、適宜位相差値を選択すればよい。面内位相差値Ｒ０は、好ましくは１００ｎｍ以下であり、厚み方向位相差値Ｒｔｈは、好ましくは８０ｎｍ以上、２００ｎｍ以下である。
【００８３】
面内位相差値Ｒ０の精度は、中心値±７ｎｍ以内、好ましくは中心値±５ｎｍ以内であり、厚み方向位相差値Ｒｔｈの精度は、中心値±１５ｎｍ以内、好ましくは中心値±１０ｎｍ以内である。これらの値の精度が上記範囲を超えると、適用される液晶表示装置１の視覚特性が低下する傾向にある。
【００８４】
透明樹脂フィルム２３におけるフィルム面内の遅相軸角度は、実質的に０°又は９０°である。この角度から遅相軸がずれると、偏光板２０と偏光板３０をクロスニコルの状態にしたときに光漏れが発生し、液晶表示装置１に適用したときに、正面コントラストなどの視覚特性が大幅に低下する傾向にある。また、遅相軸の精度は、中心値±０．７°以内であることが好ましく、中心値±０．５°以内であることがより好ましい。ここで光漏れとは、偏光フィルム２１の二軸位相差フィルム２３に対する軸精度、あるいは偏光板２０の液晶セル４０に対する軸精度が悪い場合、液晶表示装置１が黒表示するときに表示域全面から光が漏れる現象をいう。上記のように、透明樹脂フィルム２３における遅相軸のずれを小さくし、したがって遅相軸と偏光フィルム２１の吸収軸とのなす角度のずれも小さくすることにより、また液晶セル４０の表裏両面に貼合される偏光板（偏光板２０及び偏光板３０）の軸精度を高め、両偏光板の吸収軸がなす角度の９０°からのずれを小さくすることにより、光漏れを低減させることができる。
【００８５】
透明樹脂フィルム２３を偏光フィルム２１に接着するにあたり、両者の軸関係は、目的とする液晶表示装置１における視野角特性や色変化特性を考慮したうえで最適なものを選べばよい。正面コントラストが重要視される大型液晶テレビ用途においては、透明樹脂フィルム２３の遅相軸と偏光フィルム２１の吸収軸とが、略平行又は略直交の関係となるように配置することが多い。ここで、「略平行又は略直交」とは、完全に平行又は直交である場合のほか、±１０°程度の範囲内で平行又は直交の関係からずれている場合を含む。角度のずれは、好ましくは±５°以内、より好ましくは±２°以内である。透明樹脂フィルム２３の遅相軸と偏光フィルム２１の吸収軸とは、完全に平行又は直交の関係にあることが好ましい。
【００８６】
（３−２）無配向性フィルム
透明樹脂フィルム２３としては、上述したように保護フィルムを採用することができる。このような保護フィルムとしては、面内や厚み方向に実質的に位相差がない無配向性フィルムを採用することができる。無配向性フィルムとは、樹脂材料を膜状に製膜した、延伸されていない樹脂フィルム（未延伸フィルム）を意味する。
【００８７】
無配向性フィルムは、位相差を有していないため、二軸性位相差フィルムのように液晶表示装置１の視野角を広げる機能はないが、二軸性位相差フィルムのように延伸処理を行う必要がないため製造コストが低い。したがって、後述する二軸性位相差フィルムを２枚採用した場合と比較して、液晶表示装置１の製造コストをより低くすることができる。
【００８８】
また、無配向性フィルムは、延伸処理を行わないことで、膜厚が厚くなるため透明樹脂フィルム２３のハンドリング性が良好になる。このような透明樹脂フィルム２３は、上記樹脂組成物を製膜して得られた未延伸フィルム（原反フィルム）から得ることができる。
【００８９】
上述した樹脂材料は、任意の方法で製膜して未延伸フィルムとする。この未延伸フィルムは、透明で実質的に面内位相差がないものが好ましい。製膜方法としては、例えば、溶融樹脂を膜状に押し出して製膜する押出成形法、有機溶剤に溶解させた樹脂を平板上に流延した後で溶剤を除去して製膜する溶剤キャスト法などを採用することができる。
【００９０】
なお、厚み方向の位相差値Ｒｔｈの観点では、透明樹脂フィルム２３の厚みが薄いほうが、位相差値を低減できるため好ましい。具体的には、透明樹脂フィルム２３の厚みは１５〜４５μｍのものが好ましい。偏光板２０のハンドリング性だけでなく、透明樹脂フィルム２３自体のハンドリング性も考慮すると、３５〜４５μｍのものがより好ましい。
【００９１】
（４）接着剤層
偏光フィルム２１への集光フィルム２５及び透明樹脂フィルム２３の貼合、積層は、通常、図示しない接着剤層を介してなされる。偏光フィルム２１の両面に設けられる接着剤層を形成する接着剤は、同種であってもよく、異種であってもよい。
【００９２】
速硬化性及びこれに伴う偏光板２０の生産性向上の観点から、接着剤層を形成する好ましい接着剤の例として、活性エネルギー線の照射で硬化する活性エネルギー線硬化性接着剤を挙げることができる。このような活性エネルギー線硬化性接着剤の例として、例えば、紫外線や可視光などの光エネルギーで硬化する光硬化性接着剤が挙げられる。光硬化性接着剤としては、例えば、光硬化性エポキシ樹脂と光カチオン重合開始剤を含む硬化性組成物などを挙げることができる。特に、集光フィルム２５としてポリプロピレン系樹脂が使用される場合、上述したとおりポリプロピレン系樹脂フィルムは透湿度が低いため、後述する水系接着剤を使用した場合に水抜けが悪く、接着剤の水分によって偏光フィルム２１の損傷や偏光性能の劣化などを引き起こす場合がある。したがって、このような透湿度の低い樹脂フィルムを接着する場合には、光硬化性樹脂が好ましい。
【００９３】
また、接着剤として、接着剤層を薄くする観点から、水系接着剤、すなわち、接着剤成分を水に溶解した、又は接着剤成分を水に分散させた接着剤を用いることもできる。例えば、主成分としてポリビニルアルコール系樹脂又はウレタン樹脂を用いた水系組成物が、好ましい水系接着剤として挙げられる。
【００９４】
接着剤の主成分としてのポリビニルアルコール系樹脂は、部分ケン化ポリビニルアルコールや完全ケン化ポリビニルアルコールのほか、カルボキシル基変性ポリビニルアルコール、アセトアセチル基変性ポリビニルアルコール、メチロール基変性ポリビニルアルコール、アミノ基変性ポリビニルアルコールなどの、変性されたポリビニルアルコール系樹脂であってもよい。接着剤の主成分がポリビニルアルコール系樹脂である水系接着剤は、ポリビニルアルコール系樹脂の水溶液として調製されることが多い。水系接着剤中のポリビニルアルコール系樹脂の濃度は、水１００重量部に対して、通常１〜１０重量部程度であり、好ましくは１〜５重量部である。
【００９５】
主成分としてポリビニルアルコール系樹脂を含む水系接着剤には、接着性を向上させるために、グリオキザールや水溶性エポキシ樹脂などの硬化性成分又は架橋剤を添加することが好ましい。水溶性エポキシ樹脂としては、例えば、ジエチレントリアミン、トリエチレンテトラミンのようなポリアルキレンポリアミンと、アジピン酸のようなジカルボン酸との反応で得られるポリアミドポリアミンに、エピクロロヒドリンを反応させて得られるポリアミドポリアミンエポキシ樹脂を挙げることができる。かかるポリアミドポリアミンエポキシ樹脂の市販品としては、住化ケムテックス（株）から販売されている「スミレーズレジン  ６５０」及び「スミレーズレジン  ６７５」、日本ＰＭＣ（株）から販売されている「ＷＳ−５２５」などがあり、これらを好適に用いることができる。これら硬化性成分又は架橋剤の添加量は、ポリビニルアルコール系樹脂１００重量部に対して、通常１〜１００重量部であり、好ましくは１〜５０重量部である。その添加量が少ないと、接着性向上効果が小さくなり、一方でその添加量が多いと、接着剤層が脆くなる傾向にある。
【００９６】
接着剤の主成分としてウレタン樹脂を用いる場合、適当な水系接着剤の例として、ポリエステル系アイオノマー型ウレタン樹脂とグリシジルオキシ基を有する化合物との混合物を挙げることができる。ここでいうポリエステル系アイオノマー型ウレタン樹脂とは、ポリエステル骨格を有するウレタン樹脂であって、その中に少量のイオン性成分（親水成分）が導入されたものである。かかるアイオノマー型ウレタン樹脂は、乳化剤を使用せずに直接、水中で乳化してエマルジョンとなるため、水系接着剤として好適である。ポリエステル系アイオノマー型ウレタン樹脂それ自体は公知である。例えば、特開平７−９７５０４号公報には、フェノール系樹脂を水性媒体中に分散させるための高分子分散剤の例としてポリエステル系アイオノマー型ウレタン樹脂が記載されており、また特開２００５−０７０１４０号公報及び特開２００５−１８１８１７号公報には、ポリエステル系アイオノマー型ウレタン樹脂とグリシジルオキシ基を有する化合物との混合物を接着剤として、ポリビニルアルコール系樹脂からなる偏光フィルムにシクロオレフィン系樹脂フィルムを接合する形態が示されている。
【００９７】
偏光フィルム２１の表面に、接着剤を用いて集光フィルム２５と透明樹脂フィルム２３を貼合する方法としては、従来公知の方法を用いることができる。例えば、流延法、マイヤーバーコート法、グラビアコート法、カンマコーター法、ドクタープレート法、ダイコート法、ディップコート法、噴霧法などにより、偏光フィルム２１及び／又はこれに貼合されるフィルムの接着面に接着剤を塗布し、両者を重ね合わせる方法が挙げられる。流延法とは、被塗布物であるフィルムを、概ね垂直方向、概ね水平方向、又は両者の間の斜め方向に移動させながら、その表面に接着剤を流下して拡布させる方法である。
【００９８】
上記方法により接着剤を塗布した後、偏光フィルム２１とそれに貼合されるフィルムとをニップロールなどにより挟んで貼合することにより両者が接合される。また、偏光フィルム２１とそれに貼合されるフィルムとの間に接着剤を滴下した後、この積層体をロール等で加圧して均一に押し広げる方法も好適に使用することができる。この場合、ロールの材質としては金属やゴム等を用いることが可能である。さらに、偏光フィルム２１とそれに貼合されるフィルムとの間に接着剤を滴下した後、この積層体をロールとロールとの間に通し、加圧して押し広げる方法も好ましくは採用される。この場合、これらのロールは同じ材質であってもよく、異なる材質であってもよい。
【００９９】
なお、乾燥あるいは硬化前における、ニップロール等を用いて貼り合わされた後の接着剤層の厚みは、５μｍ以下であることが好ましく、また０．０１μｍ以上であることが好ましい。
【０１００】
偏光フィルム２１及び／又はそれに貼合されるフィルムの接着表面には、接着性を向上させるために、プラズマ処理、コロナ処理、紫外線照射処理、フレーム（火炎）処理、ケン化処理などの表面処理を適宜施してもよい。ケン化処理としては、水酸化ナトリウムや水酸化カリウムのようなアルカリの水溶液に浸漬する方法が挙げられる。
【０１０１】
水系接着剤を介して接合された積層体は、通常、乾燥処理が施され、接着剤層の乾燥、硬化が行われる。乾燥処理は、例えば熱風を吹き付けることにより行うことができる。乾燥温度は、通常４０〜１００℃程度の範囲から選択され、好ましくは６０〜１００℃である。乾燥時間は、例えば２０〜１，２００秒程度である。乾燥後の接着剤層の厚みは、通常０．００１〜５μｍ程度であり、好ましくは０．０１μｍ以上、また好ましくは２μｍ以下、更に好ましくは１μｍ以下である。接着剤層の厚みが大きくなりすぎると、偏光板２０の外観不良となりやすい。
【０１０２】
乾燥処理の後、室温以上の温度で少なくとも半日、通常は１日以上の養生を施して十分な接着強度を得てもよい。かかる養生は、典型的には、ロール状に巻き取られた状態で行われる。好ましい養生温度は、３０〜５０℃の範囲であり、より好ましくは３５℃以上、４５℃以下である。養生温度が５０℃を超えると、ロール巻き状態において、いわゆる「巻き締まり」が起こりやすくなる。なお、養生時の湿度は、特に限定されないが、相対湿度が０％ＲＨ〜７０％ＲＨ程度の範囲となるように選択されることが好ましい。養生時間は、好ましくは１〜１０日程度、より好ましくは２〜７日程度である。
【０１０３】
一方、光硬化性接着剤を用いて偏光フィルム２１とそれに貼合されるフィルムとを接合する場合には、これらのフィルムを接合後、活性エネルギー線を照射することによって光硬化性接着剤を硬化させる。活性エネルギー線の光源は特に限定されないが、波長４００ｎｍ以下に発光分布を有する活性エネルギー線が好ましく、具体的には、低圧水銀灯、中圧水銀灯、高圧水銀灯、超高圧水銀灯、ケミカルランプ、ブラックライトランプ、マイクロウェーブ励起水銀灯、メタルハライドランプ等が好ましく用いられる。
【０１０４】
光硬化性接着剤への光照射強度は、該光硬化性接着剤の組成によって適宜決定され、特に限定されないが、重合開始剤の活性化に有効な波長領域の照射強度が０．１〜６０００ｍＷ／ｃｍ２であることが好ましい。該照射強度が０．１ｍＷ／ｃｍ２以上である場合、反応時間が長くなりすぎず、６０００ｍＷ／ｃｍ２以下である場合、光源から輻射される熱及び光硬化性接着剤の硬化時の発熱による光硬化性エポキシ樹脂の黄変や偏光フィルム２１の劣化を生じるおそれが少ない。光硬化性接着剤への光照射時間は、硬化させる光硬化性接着剤ごとに制御されるものであって特に限定されないが、上記の照射強度と照射時間との積として表される積算光量が１０〜１００００ｍＪ／ｃｍ２となるように設定されることが好ましい。光硬化性接着剤への積算光量が１０ｍＪ／ｃｍ２以上である場合、重合開始剤由来の活性種を十分量発生させて硬化反応をより確実に進行させることができ、１００００ｍＪ／ｃｍ２以下である場合、照射時間が長くなりすぎず、良好な生産性を維持できる。なお、活性エネルギー線照射後の接着剤層の厚みは、通常０．００１〜５μｍ程度であり、好ましくは０．０１μｍ以上、更に好ましくは０．１μｍ以上である。
【０１０５】
活性エネルギー線の照射によって光硬化性接着剤を硬化させる場合、偏光フィルム２１の偏光度、透過率及び色相、並びに透明樹脂フィルム２３及び集光フィルム２５の透明性などの偏光板２０の諸機能が低下しない条件で硬化を行うことが好ましい。
【０１０６】
＜偏光板の製造方法＞
以下、図６を参照して偏光板２０の製造方法の一実施形態を詳しく説明する。この製造方法では、偏光フィルム２１の一方の面に、接着剤を介して集光フィルム２５を貼合し、偏光フィルム２１の他方の面に、接着剤を介して透明樹脂フィルム２３を貼合して、偏光板２０を製造する。偏光板２０の製造方法は、原料フィルム搬送工程（Ａ）と、貼合工程（Ｂ）と、硬化工程（Ｃ）とを備える。
【０１０７】
原料フィルム搬送工程（Ａ）では、偏光フィルム２１が一定方向に搬送されるとともに、その一方の面に集光フィルム２５が供給され、他方の面には透明樹脂フィルム２３が供給される。原料フィルム搬送工程（Ａ）の途中で、接着剤塗布装置１２により、集光フィルム２５の偏光フィルム２１へ貼合される面に接着剤を塗布し、またもう一つの接着剤塗布装置１３により、透明樹脂フィルム２３の偏光フィルム２１へ貼合される面に接着剤を塗布することができる。
【０１０８】
貼合工程（Ｂ）は、集光フィルム２５の外側（プリズム形状又はレンズ形状を有する面側）に接触する第１の貼合ロール１５と、偏光フィルム２１の外側に接触する第２の貼合ロール１６とで、集光フィルム２５／偏光フィルム２１／透明樹脂フィルム２３の積層体を挟みながら行われる。第１の貼合ロール１５及び第２の貼合ロール１６は、それぞれが接触するフィルムの搬送方向に回転しており、図中の曲線矢印は、その回転方向を示している。
【０１０９】
硬化工程（Ｃ）は、上の貼合工程（Ｂ）で得られた積層体に、接着剤を硬化させるためのエネルギーを硬化装置１８から供給し、偏光フィルム２１と集光フィルム２５の間、及び偏光フィルム２１と透明樹脂フィルム２３の間にある接着剤を硬化させるための工程である。これらの各工程について、順に説明を進めていく。
【０１１０】
［原料フィルム搬送工程（Ａ）］
原料フィルム搬送工程（Ａ）では、ロール状に巻かれた偏光フィルム２１から長尺状の偏光フィルム２１が繰り出される。偏光フィルム２１の一方の面側には、同じくロール状に巻かれた集光フィルム２５から繰り出される長尺状の集光フィルム２５が供給され、他方の面側には、ロール状に巻かれた透明樹脂フィルム２３から繰り出される長尺状の透明樹脂フィルム２３が供給される。
【０１１１】
集光フィルム２５、透明樹脂フィルム２３の搬送速度は、その製造装置に適した値に定めればよく、特に制限されないが、通常、前の工程で製造され、搬送されてくる偏光フィルム２１の搬送速度に合わせた速度とされる。偏光板２０の品種や品質に制約されない限り、その搬送速度が大きいほうが貼合工程（Ｂ）において単位時間あたりにフィルムにかかる圧力が小さくなる。このため、集光フィルム２５のプリズム形状又はレンズ形状が潰れにくく、光学特性が良好となる。また、搬送速度が大きいほうが、タクトタイムが速くなるため生産性の観点から好ましい。搬送速度としては、具体的には、例えば１〜１００ｍ／分程度に設定することができる。
【０１１２】
それぞれのフィルムが搬送される方向は、搬送工程の最後に、集光フィルム２５と透明樹脂フィルム２３とで偏光フィルム２１を挟むようになればよい。その途中段階では、例えば、偏光フィルム２１の搬送方向に対して、集光フィルム２５及び／又は透明樹脂フィルム２３が、図示のように垂直に向かう方向へ搬送される部分があってもよいし、偏光フィルム２１の搬送方向に対して、集光フィルム２５及び／又は透明樹脂フィルム２３が平行に搬送される部分があってもよい。また製造装置の配置上の制約がある場合には、集光フィルム２５及び／又は透明樹脂フィルム２３が、一旦偏光フィルム２１の搬送方向と逆方向へ繰り出されてから、適当なロールによって偏光フィルム２１の片面へ向かうように方向転換されて搬送されてもよいし、偏光フィルム２１が搬送される横手方向から垂直方向を含む適当な角度で繰り出されてから、適当なロールによって偏光フィルム２１の片面へ向かうように方向転換されて搬送されてもよい。
【０１１３】
［プロテクトフィルム貼合工程］
図示は省略するが、集光フィルム２５は、偏光フィルム２１に貼合される面とは反対側にプロテクトフィルムが積層された状態で、原料フィルム搬送工程（Ａ）に供することができる。集光フィルム２５は、表面のプリズム形状又はレンズ形状が潰れたり、損傷したりしやすいため、表面形状を保護する目的で、このようなプロテクトフィルムを積層して供給することは有効である。この場合、集光フィルム２５は、プロテクトフィルムを貼合するプロテクトフィルム貼合工程を経た後、原料フィルム搬送工程（Ａ）に供される。
【０１１４】
プロテクトフィルムが貼合された集光フィルム２５は、集光フィルム２５側でやや凸となる正カールで、かつカール量が１０ｍｍ以下となるものであることが好ましい。ここで、カール量とは、凸面を下にして平面上に置いたときに、フィルムの角部又は辺がその面から浮き上がる高さを意味する。プロテクトフィルムを貼合した集光フィルム２５のカール量がこの範囲内にあると、得られる偏光板２０のカール量をより好ましい範囲に調整することができる。
【０１１５】
［接着剤塗布工程］
偏光フィルム２１と集光フィルム２５の貼合は、接着剤を介して行われる。接着剤は、原料フィルム搬送工程（Ａ）中の任意の段階で、偏光フィルム２１と集光フィルム２５との貼合面の少なくとも一方に塗布することができる。図６では、集光フィルム２５の貼合面に接着剤を塗布しているが、例えば、偏光フィルム２１の貼合面に接着剤を塗布することもできる。
【０１１６】
また、集光フィルム２５と偏光フィルム２１が貼合ロール１５，１６によって貼合される直前に、偏光フィルム２１又は集光フィルム２５の貼合面に接着剤を塗布することもできる。ただ、操作性などの観点からは、図６に示すように、貼合直前ではなく集光フィルム２５の貼合面にあらかじめ接着剤を塗布しておくことが好ましい。すなわち、原料フィルム搬送工程（Ａ）には、その後の貼合工程（Ｂ）に備えて、集光フィルム２５と偏光フィルム２１が一定の隙間をもって搬送される部分が存在するので、その部分で接着剤を塗布しておくことが好ましい。
【０１１７】
そこで、好ましくは、原料フィルム搬送工程（Ａ）の途中に接着剤塗布工程が設けられる。接着剤は、この接着剤塗布工程において、集光フィルム２５のうち偏光フィルム２１へ貼合される面に塗布される。図６には、接着剤塗布装置１２によって、集光フィルム２５の貼合面に接着剤を塗布するように構成した例が示されている。
【０１１８】
集光フィルム２５や偏光フィルム２１の貼合面は、接着剤が塗布される前に、コロナ処理、プラズマ処理、紫外線照射処理、又は電子線照射処理のような表面活性化処理が施されてもよい。また、それぞれのフィルムは、必要に応じて洗浄及び乾燥処理を経ていてもよいし、易接着処理剤や表面改質剤などの塗布とそれに引き続く乾燥処理を経ていてもよい。
【０１１９】
接着剤塗布装置１２の構造や塗布方法は特に限定されるものでなく、必要量の接着剤を均一に塗布できる装置と方法を採用すればよい。例えば、ドクターブレード、ワイヤーバー、ダイコーター、カンマコーター、グラビアコーターなど、各種の塗工方式が採用できる。
【０１２０】
［貼合工程（Ｂ）］
原料フィルム搬送工程（Ａ）において、偏光フィルム２１を挟むようにその両側から供給される集光フィルム２５は、引き続く貼合工程（Ｂ）において、集光フィルム２５の外側に接触する第１の貼合ロール１５と、偏光フィルム２１の外側に接触する第２の貼合ロール１６により貼合される。
【０１２１】
この貼合工程において、第１の貼合ロール１５と第２の貼合ロール１６による貼合圧力は、０．３ＭＰａ〜５．０ＭＰａ以下の範囲が好ましい。貼合圧力が高すぎると、貼合の際に集光フィルム２５のプリズム形状又はレンズ形状が押しつぶされて形状が崩れてしまいやすくなるため好ましくない。一方、貼合圧力が低すぎると、フィルムどうしが十分に接着せずに剥がれやすくなるため好ましくない。
【０１２２】
この貼合工程（Ｂ）においては、第１の貼合ロール１５の周速よりも第２の貼合ロール１６の周速を早くして貼合を行うことが好ましい。このようにすることで、得られる偏光板２０は、偏光フィルム２１の側が若干凸状になり、集光フィルム２５の側が若干凹状になる、いわゆる正カール状となる。このような正カール状となった偏光板２０は、偏光フィルム２１の側が凸状となっているため、位相差フィルムなど他のフィルムや液晶セル４０などに貼合する際に貼合面に気泡などが入りにくくなるため好ましい。
【０１２３】
一方で、偏光フィルム２１側の凸状が大きくなりすぎる、すなわち正カールのカール量が大きくなりすぎると、偏光板２０の四隅側が浮き上がりやすくなるため、端部に気泡が入りやすくなったり、他のフィルムや液晶セル４０に偏光板２０を貼合した後で端部側からはがれやすくなったりするため好ましくない。したがって、具体的には、第１の貼合ロール１５の周速度に対する第２の貼合ロール１６の周速度の比が１．０１０５以上１．０１１８以下となるように周速度に差をつけて行われることが好ましい。この周速度の関係は、集光フィルム２５の外側に接触する第１の貼合ロール１５の周速度をＲ１、偏光フィルム２１の外側に接触する第２の貼合ロール１６の周速度をＲ２として、以下の式（１）を満たす。
１．０１０５≦Ｒ２／Ｒ１≦１．０１１８        （１）
【０１２４】
この周速度の比で規定されるそれぞれの貼合ロール１５，１６の周速度の差により、集光フィルム２５には収縮応力が、偏光フィルム２１には引張応力がそれぞれ付与された状態で、次の硬化工程（Ｃ）へと搬送され、接着剤が硬化される。その硬化後、それぞれの応力解放に伴って偏光板２０が歪み、カールとなる。偏光フィルム２１の外側に接触する第２の貼合ロール１６の周速度Ｒ２を、集光フィルム２５の外側に接触する第１の貼合ロール１５の周速度Ｒ１よりやや大きくし、両者の比が上記の範囲となるように設定することによって、得られる偏光板２０のカール量が適切に制御される。
【０１２５】
貼合ロール１５，１６を構成する表面の材質は、ステンレス鋼、銅合金、及びクロムメッキ処理品のような金属類；ポリウレタン、ポリフルオロエチレン、及びシリコーンのようなゴム類；酸化クロム、酸化ケイ素、酸化ジルコニウム又は酸化アルミニウムを溶射して得られるセラミック類などであってもよい。なかでも、集光フィルム２５の外側に接触する第１の貼合ロール１５はゴムロールとし、偏光フィルム２１の外側に接触する第２の貼合ロール１６は金属ロールとすることが好ましい。すなわち、プリズム形状又はレンズ形状の表面凹凸があり、比較的薄肉で剛性が弱い集光フィルム２５には、表面に弾性のあるゴムロールを当て、一般に集光フィルム２５よりも比較的剛性が高い偏光フィルム２１側には、金属ロールを当てる。このようにすることにより、両者の周速度の差によって生じる応力を、効果的かつ均一にフィルムへ与えることができる。
【０１２６】
［硬化工程（Ｃ）］
貼合工程（Ｂ）から搬送されてくる集光フィルム２５／接着剤（図示せず）／偏光フィルム２１の順で貼合された積層体は、硬化工程（Ｃ）において、上記の接着剤が硬化され、集光フィルム２５が偏光フィルム２１に接着されて、偏光板２０となる。図６では、貼合ロール１５，１６によって貼合された積層体が硬化装置１８へ送り込まれ、そこで硬化処理が施されるようになっている。硬化処理は、接着剤の種類に応じて、活性エネルギー線の照射、加熱、又は乾燥により行うことができる。
【０１２７】
接着剤としては、上述した活性エネルギー線の照射により硬化する接着剤組成物、特に、エポキシ化合物とカチオン重合開始剤を含有するものを用いることが好ましい。この場合、硬化工程（Ｃ）は、活性エネルギー線の照射により行われる。接着剤の硬化に用いられる活性エネルギー線は、例えば、波長が１ｐｍ〜１０ｎｍのＸ線、波長が１０〜４００ｎｍの紫外線、波長が４００〜８００ｎｍの可視光線などであってもよい。なかでも、取扱いの容易さ、硬化性接着剤組成物の調製の容易さ及びその安定性、並びにその硬化性能の観点から、紫外線が好ましく用いられる。紫外線の光源には、例えば、波長４００ｎｍ以下に発光分布を有する、低圧水銀灯、中圧水銀灯、高圧水銀灯、超高圧水銀灯、ケミカルランプ、ブラックライトランプ、マイクロウェーブ励起水銀灯、メタルハライドランプなどを用いることができる。
【０１２８】
紫外線の照射強度は、接着剤の種類や照射時間によって決定されるものであり、特に制限されないが、例えば、開始剤の活性化に有効な波長領域の照射強度が０．１〜３００ｍＷ／ｃｍ２となるように設定することが好ましく、更には１〜２００ｍＷ／ｃｍ２となるように設定することがより好ましい。硬化性接着剤組成物への光照射強度が０．１ｍＷ／ｃｍ２を下回ると、硬化反応時間が長くなって、照射時間を長くしなければ硬化しなくなるので、生産性の面で不利になる。一方、光照射強度が３００ｍＷ／ｃｍ２を超えると、ランプから輻射される熱及び硬化性接着剤組成物の重合時の発熱により、硬化性接着剤組成物の黄変や偏光フィルム２１の劣化を生じることがある。
【０１２９】
紫外線の照射時間も、接着剤の種類や照射強度によって決定されるものであり、特に制限されないが、例えば、照射強度と照射時間の積で表される積算光量が１０〜５，０００ｍＪ／ｃｍ２となるように設定することが好ましく、更には５０〜１，０００ｍＪ／ｃｍ２となるように設定することがより好ましい。硬化性接着剤組成物への積算光量が１０ｍＪ／ｃｍ２を下回ると、開始剤由来の活性種の発生が十分でなく、得られる接着剤層の硬化が不十分となる傾向にある。一方、積算光量が５，０００ｍＪ／ｃｍ２を超えると、照射時間が非常に長くなるので、生産性の面で不利になる。
【０１３０】
硬化工程（Ｃ）を活性エネルギー線の照射により行う場合、硬化された接着剤層の厚みは、通常１μｍ以上、また５０μｍ以下であるが、適度の接着力を保って偏光板２０を薄くする観点から、２０μｍ以下が好ましく、更には１０μｍ以下がより好ましい。
【０１３１】
上述した製造方法では、偏光フィルム２１と集光フィルム２５の２枚のフィルムを積層する方法について説明している。図２のような透明樹脂フィルム２３を備えた偏光板２０を製造する場合、貼合ロール１５，１６で３枚のフィルムを同時に貼合するようにしてもよい。
【０１３２】
以下、この製造方法について具体的に説明すると、まず図６の貼合装置において偏光フィルム２１のうち集光フィルム２５が貼合される面とは反対側の面側にロール状の透明樹脂フィルム２３を配置する。そして、このロール状の透明樹脂フィルム２３から長尺状の透明樹脂フィルム２３を繰り出し、透明樹脂フィルム２３と偏光フィルム２１が貼合される面のうちいずれかに接着剤塗布装置（不図示）などを用いて接着剤を塗布する。反対側の面には、上述した実施形態と同様に集光フィルム２５と偏光フィルム２１が貼合される面のうちいずれかに接着剤塗布装置１２を用いて接着剤を塗布する。塗布後においては、集光フィルム２５／偏光フィルム２１／透明樹脂フィルム２３の積層体に対して第１の貼合ロール１５，第２の貼合ロール１６で貼合圧力を付与して貼合する。貼合後の積層体に対して硬化装置１８で接着剤を硬化させて偏光板（３層構造）を製造する。
【０１３３】
＜積層後の厚み分布と輝度比＞
以下、図１を参照して本発明の特徴である集光フィルム２５の厚み分布について説明する。この図は、集光フィルム２５の断面模式図であり、膜厚のばらつきを模式的に示している。本発明では、以下の式に示す集光フィルム２５の厚み分布が５％以下である点を特徴としている。すなわち、偏光板２０の最も膜厚の大きい最大膜厚み（Ｈｍａｘ）と最も膜厚の小さい最小膜厚み（Ｈｍｉｎ）の差（Ｈｄｉｆ）が、膜厚の平均値である平均膜厚み（Ｈａｖｅ）に対して５％以下である。ここで、集光フィルム２５の厚み分布は、偏光フィルム２１と貼合した後における積層後の集光フィルム２５の厚み分布を示している。
【数１】
2012037683.tif 000003
【０１３４】
このように、積層後の集光フィルム２５の厚み分布が５％以下であれば、輝度むらを大幅に低下させることができる。具体的には、液晶パネル２を正面から見たときの輝度比がおおむね１０％以内に収まるようにすることが可能となる。ここで輝度比とは、偏光板２０の明暗のコントラストを表す指標であり、偏光板２０を正面から見たときに最も明るい場所の輝度（最大輝度：（Ｂｍａｘ））と任意の場所での輝度（Ｂ）との差に対する、最大輝度（Ｂｍａｘ）の比率を意味する。輝度比は、以下の式で表すことができる。
【数２】
2012037683.tif 000004
【０１３５】
この輝度比が小さいほど、最大輝度を示す領域（明るい領域）に対して輝度の低い領域（暗い領域）が少ないことを意味しており、コントラスト比が小さく、輝度むらが少ないといえる。反対に、輝度比が大きいほど、明るい領域に対して暗い領域が多いことを意味しており、コントラスト比が大きく、輝度むらが多いといえる。
【０１３６】
経験的に、輝度比が１０％を超えると、目視による偏光板２０の輝度むらが大きくなり、液晶パネル２の表示むらとして認識され、視認性が悪化する。発明者らは、上述した厚み分布を５％以下に抑えることで、輝度比を１０％以下とし、これにより輝度むらを少なくすることができ、反対に厚み分布が５％を超えると、輝度比が急激に大きくなり輝度むらが多くなることを実験的に確認して本発明を完成させた。
【０１３７】
次に、積層後の集光フィルム２５の厚み分布を５％以下とすることにより輝度むらを低減できる理由について考察する。偏光板２０は、２つの貼合ロール１５，１６などを用いて偏光フィルム２１と集光フィルム２５を貼合することで製造されるが、この貼合の際に、膜厚の厚い部分ではプリズム形状又はレンズ形状に大きな貼合圧力がかかり、プリズム形状やレンズ形状が潰れやすくなる。集光フィルム２５は、バックライト１０などの光源から斜めに出射する光をプリズム形状又はレンズ形状の斜面で変角して液晶セル４０に向けて出射するが、プリズム形状やレンズ形状が潰れて変形すると、光源からの光が変角されずに直進する現象、いわゆる光抜けが生じやすくなる。
【０１３８】
一方、膜厚の薄い部分では、貼合の際にかかる貼合圧力が小さいため、プリズム形状又はレンズ形状が潰れにくい。このため、膜厚の厚い部分は光抜けにより暗く表示され、反対に膜厚の薄い部分は明るく表示され、このことが輝度むらの原因となると考えられる。
【０１３９】
積層後の集光フィルム２５の厚み分布が５％を超える領域は、貼合前の段階からもともと集光フィルム２５の膜厚が厚い領域であると考えられる。このため、集光フィルム２５と偏光フィルム２１に貼合圧力を付与して積層する際に、大きな貼合圧力がかかり、プリズム形状又はレンズ形状が変形しやすい。反対に、積層後の集光フィルム２５の厚み分布が５％以下の領域は、もともと集光フィルム２５の膜厚が薄い領域であると考えられる。このため、集光フィルム２５と偏光フィルム２１に貼合圧力を付与して積層する際に過大な貼合圧力がかからず、プリズム形状又はレンズ形状が変形しにくいと考えられる。
【０１４０】
このように、積層後の集光フィルム２５の厚み分布を５％以下とすると、集光フィルム２５の膜厚がおおむね均一になり、膜厚の厚い部分と薄い部分の差が少なくなる。このため、厚みの厚い部分でプリズム形状又はレンズ形状が潰れにくくなり、その結果、得られる偏光板２０に輝度むらが少なく、視認性が良好となると考えられる。反対に、後述する実施例で実験データを示すように、集光フィルム２５の厚み分布が５％を超えると、輝度比が急激に大きくなり、輝度むらが顕著になる。この５％を境になぜ輝度比が急激に大きくなるのかについての理由は明確ではないが、５％を境に輝度むらが大きく変化することは実施例からも明らかである。このことから、厚み分布５％は、臨界的意義を有する数値であるといえる。
【０１４１】
なお、厚み分布は５％以下（すなわち０〜５．０％）であればよいが、輝度むらを低減させる点からは厚み分布がゼロに近いほど好ましい。実際には、厚み分布がゼロ、すなわち完全に均一な厚みの集光フィルム２５というものは製造が困難なことから、好ましくは厚み分布が４．０％以下、より好ましくは３．０％以下である。
【０１４２】
次に、厚み分布５％以下の光学部材（偏光板２０）を得る方法について説明する。製造過程で得られた偏光板が厚み分布５％を超える領域を含む場合、厚み分布５％を超える領域をカットして残りの領域を偏光板２０として使用することが好ましい。この残りの領域は、どの部分でも厚み分布が５％以下となるため、輝度比が１０％以下となり、輝度むらが少なく良好な光学特性を示す偏光板２０となる。
【０１４３】
具体的には、膜厚測定装置を用いて積層後の偏光板２０に対して複数個所の膜厚を測定する。具体的には、例えば縦横の複数個所をマトリックス状に分割して厚み分布を測定する。そして、この厚み分布測定の結果、厚み分布が５％を超える領域については輝度むらの多い領域としてカットし、それ以外の領域については輝度むらの少ない領域として使用する。
【０１４４】
上述した実施形態では、他の光学フィルムとして偏光フィルム２１を用いた例について説明した。しかしながら、貼合圧力を付与して積層するものであれば、他の光学フィルムとしては偏光フィルム２１に限定されない。例えば、他の光学フィルムとしてトリアセチルセルロース系樹脂フィルムなどの保護フィルムや位相差フィルムなどを用い、これに集光フィルムを貼合して積層した構成であってもよい。
【０１４５】
また、上述した実施形態では、光学部材として偏光板２０の例を挙げて説明した。しかしながら、光学部材としては、偏光板に限定されず、他の光学機能を有する部材であってもよい。例えば、集光フィルムに拡散フィルムを積層させた光学部材や、導光体に集光フィルムを積層させた光学部材などであってもよい。
【０１４６】
また、集光フィルム２５と他の光学フィルムを貼合する方法も、上述した貼合ロールによる方法に限定されない。貼合圧力を付与して貼合する方法であれば、例えば、エアーシリンダなどからフィルムにエアーを吹き付けて貼合圧力をかけて積層する方法などが挙げられる。
【実施例】
【０１４７】
以下、実施例により本発明を更に詳細に説明するが、本発明はこれらの例によって限定されない。例中、含有量ないし使用量を表す「％」や「部」は、特記ない限り重量基準である。
【０１４８】
［実施例１］
（ａ）集光フィルムの調製
ポリプロピレン（実質的にプロピレンの単独重合体）を溶融押出しし、Ｔダイの吐出口下方に配置された賦型ロールと表面が平坦なタッチロールとの間に挟んで冷却固化させ、さらに平坦面を冷却ロールに接触させることにより、上記賦型ロールと接触した面にプリズム形状が賦形された厚さ１００μｍのプリズムフィルム（集光フィルム）を作製した。ここで用いた賦型ロールは、断面が三角形のＶ字溝がロールの周方向に平行に設けられ、その形状がそのまま樹脂フィルムに転写されると、図５に示すとおり、フィルムのプリズム形状谷部に相当する部分に平坦部を有し、プリズムのピッチ間隔Ｐが３３μｍ、プリズムのライン状突起の高さｈが２１μｍ、プリズムの頂角θａが６５°になるものである。
【０１４９】
（ｂ）枚葉サンプルの調製
上記（ａ）で調製した集光フィルムを逆プリズムに配置し、枚葉サンプルを切り出した。枚葉サンプルのサイズはＡ４サイズであり、長手方向に半裁（２００ｍｍ×１００ｍｍ）して使用した。得られた枚葉サンプルを、貼合圧力２．０ＭＰａ、貼合速度１ｍ／分で貼合ロールを通過させた。枚葉サンプルを貼合ロールに通過させる際のリードフィルムには、ＰＥＴ（ポリエチレンテレフタレート）フィルムを使用した。貼合装置は、直径３０５ｍｍの金属ロールと直径３０５ｍｍの金属ロール（表面粗さは共にＲａ０．１以下）を用いた。貼合ロール通過後のサンプルを、ノートパソコン「ＶＡＩＯ」（ソニー社製）の液晶セル越しに観察した。図７は、この液晶セル越しに枚葉サンプルを観察した状態を撮影した写真である。
【０１５０】
（ｃ）枚葉サンプルの厚み測定
貼合ロール通過後の枚葉サンプルを、図７に示すように縦横２０ｍｍ間隔で縦４箇所（Ｓ１〜Ｓ４）、横６箇所（１〜６）のマトリックス状に分割し、交点（Ｓ１−１〜Ｓ４−６）の２４箇所について厚み測定を行った。厚み測定は、ＤＩＧＩＭＩＣＲＯ  ＳＴＡＮＤ  ＭＳ−５Ｃ（Ｎｉｋｏｎ社製）を用いて行った。
【０１５１】
この厚み測定の結果を以下の表１に示す。この表の数値は、各交点における実際の膜厚を示しており、単位はμｍである。
【表１】
2012037683.tif 000005
【０１５２】
表１の結果に基づいて、以下の式を用いて厚み分布を計算した。なお、厚み分布の最小値＝最小膜厚み（Ｈｍｉｎ）は１０１．３μｍ（交点Ｓ４−３の値）、平均膜厚み（Ｈａｖｅ）は１０６．４μｍである。
【数３】
2012037683.tif 000006
【０１５３】
計算の結果、得られた厚み分布を表２に示す。
【表２】
2012037683.tif 000007
【０１５４】
（ｄ）枚葉サンプルの輝度測定
厚み測定後の枚葉サンプルを、ノートパソコン「ＶＡＩＯ」（ソニー社製）の液晶セルに貼合し、液晶表示装置に実装した。実装後の枚葉サンプルの上記交点ごとに輝度測定を行った。輝度測定は、分光放射輝度計：ＳＲ−ＵＬ１Ｒ（トプコンテクノハウス社製）を使用した。
【０１５５】
この輝度測定の結果を以下の表３に示す。この表の数値は、各交点における実際の輝度を示しており、単位はｃｄ／ｍ２である。
【表３】
2012037683.tif 000008
【０１５６】
表３の結果に基づいて、以下の式を用いて輝度比を計算した。なお、最大輝度（Ｂｍａｘ）は５１０５ｃｄ／ｍ２（交点Ｓ３−４の値）である。
【数４】
2012037683.tif 000009
【０１５７】
計算の結果、得られた輝度比を表４に示す。
【表４】
2012037683.tif 000010
【０１５８】
図８は厚み分布と輝度比を等高線で表したグラフであり、図８（ａ）は表２の厚み分布を、図８（ｂ）は表４の輝度比を表している。この図の２箇所の丸は、図７のＳ２−２とＳ３−２の丸に対応している。図８（ａ）の下側は厚み分布の小さな領域であり、上側は厚み分布の大きな領域である。一方、図８（ｂ）の下側は輝度比の小さい領域であり、上側は輝度比の大きい領域である。このように、厚み分布と輝度比とは相関があり、厚み分布が大きいほど輝度比が大きく、厚み分布が小さいほど輝度比が小さいことがわかる。
【０１５９】
図９は、厚み分布を横軸に、輝度比を縦軸に各交点をプロットしたグラフである。上述したように、厚み分布と輝度比には相関があり、グラフの左下へ向かうほど厚み分布が小さく、輝度比も小さくなる。反対にグラフの右上へ向かうほど厚み分布が大きく、輝度比も大きくなる。図中の矢印は、各交点の値から求めた近似曲線である。また、この近似曲線と輝度比１０％の交点での厚み分布を求めると、５％となる。すなわち、厚み分布５％以下では、輝度比１０％以下となり、輝度むらが少ないが、反対に、厚み分布５％を超えると輝度比は１０％を超え、輝度むらが多くなる。またこの近似曲線から、厚み分布５％を超えると、輝度比は急激に高くなり、輝度むらが多くなることがわかる。
【０１６０】
このことは、表２の厚み分布と表４の輝度比の具体的数値を見ても明らかである。すなわち、表４から、Ｓ３−２〜Ｓ３−６とＳ４−１〜Ｓ４−６では輝度比が１０％以下と小さいが、表２からこれらの領域に対応する厚み分布の値をみると、ほぼ５％以下となっている。表４から、反対にそれ以外の領域では輝度比が１０％を大きく超え、おおよそ２０〜５０％となっているが、表２から、その領域では厚み分布は５％を超えており、おおむね７〜８％となっている。すなわち、厚み分布が５％をわずかに超えると、輝度比が１０％を大きく超え、輝度むらが急激に多くなっていることがわかる。このように、厚み分布５％を境に、輝度比が急激に変化することから、この厚み分布５％という値は臨界的意義を有しているといえる。
【０１６１】
次に、４つの交点Ｓ３−３，Ｓ３−４，Ｓ４−３，Ｓ４−４を結ぶ四角形に枚葉サンプルをカットする。この領域は、厚み分布の最大値＝最大膜厚み（Ｈｍａｘ）が１０５．２μｍ（Ｓ３−３）、厚み分布の最小値＝最小膜厚み（Ｈｍｉｎ）が１０１．３μｍ（Ｓ４−３）であり、その差（Ｈｄｉｆ）が３．９μｍ、平均膜厚み（Ｈａｖｅ）が１０３．５μｍとなる。この結果をもとに、４つの交点のすべてで厚み分布を計算すると、３．８μｍ（Ｓ３−２）、３．６μｍ（Ｓ３−２３）、０μｍ（Ｓ４−２）、１．１μｍ（Ｓ４−３）となる。すなわち、このカットした枚葉サンプルの厚み分布は、最大でも３．８％（Ｓ３−２）であり、どの領域でも５％以下となる。
【符号の説明】
【０１６２】
１  液晶表示装置、２  液晶パネル、１０  バックライト、１２  接着剤塗布装置、１５  第１の貼合ロール、１６  第２の貼合ロール、１８  硬化装置、２０  偏光板（光学部材）、２１  偏光フィルム（他の光学フィルム）、２３  透明樹脂フィルム、２５  集光フィルム、２６  プロテクトフィルム、２６ａ  基材フィルム、２６ｂ  粘着剤層、２７  粘着剤層、３０  偏光板、４０  液晶セル、５０  光拡散板、Ｒ  集光フィルムの稜線、θａ  頂角、ｈ  ライン状突起の高さ、Ｐ  ピッチ間隔、Ｌ  １つのプリズムの斜面の終点から隣り合う次のプリズムの斜面の始点に至る距離、Ｈ  集光フィルムの厚み、Ｈｍａｘ  最大膜厚み、Ｈｍｉｎ  最小膜厚み、Ｈａｖｅ  平均膜厚み、Ｈｄｉｆ  最大膜厚みと最小膜厚みの差
【図１】
2012037683.tif 000011
【図２】
2012037683.tif 000012
【図３】
2012037683.tif 000013
【図４】
2012037683.tif 000014
【図５】
2012037683.tif 000015
【図６】
2012037683.tif 000016
【図７】
2012037683.tif 000017
【図８】
2012037683.tif 000018
【図９】
2012037683.tif 000019